(57)【要約】（Ａ）オレフィン系不飽和モノマーの、ランダムに、交互に、およびブロック状に構成された、線状、分枝鎖状およびくし形に構成された、熱により、および熱と化学線とにより硬化する重付加樹脂および重縮合樹脂ならびに（コ）ポリマーからなる群から選択される少なくとも１種のバインダーおよび（Ｂ）数平均分子量４０００〜１０００００ダルトンおよび低い極性から高い極性までを有する（メタ）アクリレート（コ）ポリマーからなる群から選択された少なくとも１種の（メタ）アクリレート（コ）ポリマーをベースとする少なくとも１種の添加剤を被覆材料の固体に対して０．０１〜３質量％を含有する、熱および化学線により硬化する被覆材料および単層および複層のクリアコーティングおよび着色および／または効果を与える複層コーティングを製造するため、または接着剤およびシーラントとしてのその使用。【特許請求の範囲】
【請求項１】
（Ａ）オレフィン系不飽和モノマーの、ランダムに、交互に、およびブロック状に構成された、線状、分枝鎖状およびくし形に構成された、熱により、および熱と化学線とにより硬化する重付加樹脂および重縮合樹脂ならびに（コ）ポリマーからなる群から選択される少なくとも１種のバインダー
および
（Ｂ）数平均分子量４０００〜１０００００ダルトンおよび低い極性から高い極性までを有する（メタ）アクリレート（コ）ポリマーからなる群から選択された少なくとも１種の（メタ）アクリレート（コ）ポリマーをベースとする少なくとも１種の添加剤を被覆材料の固体に対して０．０１〜３質量％
を含有する、熱および化学線により硬化する被覆材料。
【請求項２】
添加剤が（メタ）アクリレートコポリマー（Ｂ）を含有する、請求項２記載の被覆材料。
【請求項３】
（メタ）アクリレートコポリマー（Ｂ）が数平均分子量４５００〜４００００ダルトンおよび低い極性から中程度の極性を有する、請求項１または２記載の被覆材料。
【請求項４】
添加剤（Ｂ）が（メタ）アクリレート（コ）ポリマー（Ｂ）のための有機溶剤を少なくとも１種含有する、請求項１から３までのいずれか１項記載の被覆材料。
【請求項５】
添加剤（Ｂ）の固体含有率が、その全量に対して１０〜８０質量％である、請求項４記載の被覆材料。
【請求項６】
バインダー（Ａ）が、ＯＨ価１００〜２２０ｍｇＫＯＨ／ｇ、ガラス転移温度−３５℃〜＋６０℃、数平均分子量１０００〜１００００ダルトンおよび質量平均分子量２０００〜４００００ダルトンを有し、かつＯＨ価に相応する量のヒドロキシル基含有オレフィン系不飽和モノマー（ａ）を共重合して含有している（メタ）アクリレートコポリマーからなる群から選択され、その際、ヒドロキシル基含有オレフィン系不飽和モノマー（ａ）は
（ａ１）４−ヒドロキシブチル（メタ）アクリレートおよび／または２−アルキル−プロパン−１，３−ジオール−モノ（メタ）アクリレートがヒドロキシル基含有モノマー（ａ）に対して２０〜９０質量％
および
（ａ２）その他のヒドロキシル基含有オレフィン系不飽和モノマーがヒドロキシル基含有モノマーに対して１０〜８０質量％
からなる、請求項１から５までのいずれか１項記載の被覆材料。
【請求項７】
２−アルキル−プロパン−１，３−ジオール−モノ（メタ）アクリレート（ａ１）が、２−メチル−、２−エチル−、２−プロピル−、２−イソプロピル−もしくは２−ｎ−ブチル−プロパン−１，３−ジオール−モノ（メタ）アクリレートからなる群から選択される、請求項１から６までのいずれか１項記載の被覆材料。
【請求項８】
２−メチル−１，３−ジオール−モノ（メタ）アクリレート（ａ１）を使用する、請求項７記載の被覆材料。
【請求項９】
モノマー（ａ２）が、オレフィン系不飽和カルボン酸、スルホン酸およびホスホン酸および酸性のリン酸エステルおよび硫酸エステル、アリルアルコール、エトキシ化およびプロポキシ化アリルアルコールおよびオレフィン系不飽和カルボン酸、スルホン酸およびホスホン酸および酸性のリン酸エステルおよび硫酸エステルと、分子中に５〜１８個の炭素原子を有し、α−位で分岐したモノカルボン酸のグリシジルエステルとの反応生成物からなる群から選択される、請求項１から８までのいずれか１項記載の被覆材料。
【請求項１０】
（メタ）アクリレートコポリマー（Ａ）が、分子中に統計学的に平均して、
（ｉ）それ自体で、または相補的な反応性の官能基により熱的に開始される架橋反応を開始する、ヒドロキシル基とは異なる反応性の官能基を分子中に少なくとも１つ
および／または
（ｉｉ）化学線により活性化可能な結合を少なくとも１つ有する反応性の官能基少なくとも１つ
を有する、請求項１から９までのいずれか１項記載の被覆材料。
【請求項１１】
被覆材料がさらに、分子中に統計学的に平均して、
（ｉ）相補的な反応性の官能基により熱的に開始される架橋反応を開始することができる反応性の官能基を少なくとも１つ
および／または
（ｉｉ）化学線により活性化可能な結合を少なくとも１つ有する反応性の官能基少なくとも１つ
を有する、低分子および（メタ）アクリレートコポリマー（Ａ）とは異なるオリゴマーおよび高分子の化合物（Ｃ）からなる群から選択される少なくとも１種の成分を含有する、請求項１から１０までのいずれか１項記載の被覆材料。
【請求項１２】
化学線により活性化可能な結合が、炭素−水素の単結合または炭素−炭素、炭素−酸素、炭素−窒素、炭素−リンもしくは炭素−ケイ素の単結合もしくは二重結合からなる群から選択される、請求項１０または１１記載の被覆材料。
【請求項１３】
二重結合が炭素−炭素の二重結合（「二重結合」）である、請求項１２記載の被覆材料。
【請求項１４】
反応性の官能基（ｉｉ）が、（メタ）アクリレート基、エタクリレート基、クロトネート基、シンナメート基、ビニルエーテル基、ビニルエステル基、ジシクロペンタジエニル基、ノルボルネニル基、イソプレニル基、イソプロペニル基、アリル基またはブテニル基；ジシクロペンタジエニルエーテル基、ノルボルネニルエーテル基、イソプレニルエーテル基、イソプロペニルエーテル基、アリルエーテル基もしくはブテニルエーテル基またはジシクロペンタジエニルエステル基、ノルボルネニルエステル基、イソプレニルエステル基、イソプロペニルエステル基、アリルエステル基またはブテニルエステル基からなる群から選択される、請求項１３記載の被覆材料。
【請求項１５】
アクリレート基（ｉｉ）を使用する、請求項１４記載の被覆材料。
【請求項１６】
相補的な反応性の官能基（ｉ）が一方ではチオール基、アミノ基、Ｎ−メチロールアミノ基、Ｎ−アルコキシメチルアミノ基、イミノ基、カルバメート基、アロファネート基および／またはカルボキシル基からなる群から選択され、かつ他方では無水物基、カルボキシル基、エポキシ基、ブロックトイソシアネート基およびブロックされていないイソシアネート基、ウレタン基、アルコキシカルボニルアミノ基、メチロール基、メチロールエーテル基、カーボネート基、アミノ基および／またはβ−ヒドロキシアルキルアミド基からなる群から選択される、請求項１０から１５までのいずれか１項記載の被覆材料。
【請求項１７】
被覆材料の固体に対して少なくとも１種の光重合開始剤（Ｄ）を０．２〜５質量％含有する、請求項１から１８までのいずれか１項記載の被覆材料。
【請求項１８】
被覆材料が、添加剤（Ｂ）とは異なり、物理的に、もしくは純粋に熱的に硬化する、バインダー（Ａ）および添加剤（Ｂ）とは異なるバインダー；熱硬化性反応性希釈剤；分子分散性の可溶性着色剤；光安定剤、たとえばＵＶ吸収剤および可逆的なラジカル捕捉剤（ＨＡＬＳ）；酸化防止剤、低沸点および高沸点（「ロング」）有機溶剤；消泡剤；湿潤剤；乳化剤；スリップ剤；重合防止剤；熱的な架橋のための触媒；熱に不安定なラジカル開始剤；カップリング剤；レベリング剤；塗膜形成助剤；レオロジー助剤、たとえば増粘剤および構造粘性のタレ止め剤、ＳＣＡ；難燃剤；腐食防止剤；流動化助剤；ワックス；乾燥剤；殺菌剤およびつや消し剤からなる群から選択される添加剤（Ｅ）を少なくとも１種含有する、請求項１から１７までのいずれか１項記載の被覆材料。
【請求項１９】
被覆材料が有機および無機の、透明および隠蔽性の、着色および／または効果を与える、導電性、磁気シールドおよび蛍光性の顔料、充填剤及びナノ粒子からなる群から選択される少なくとも１種の顔料（Ｆ）を含有する、請求項１から１８までのいずれか１項記載の被覆材料。
【請求項２０】
被覆材料、接着剤およびシーラントとしての被覆材料の使用。
【請求項２１】
被覆材料を単層もしくは複層のクリアコーティングおよび着色および／または効果を与えるコーティングの製造のために、接着剤を接着層の製造のために、およびシーラントをシールの製造のために使用する、請求項１９記載の使用。
【請求項２２】
被覆材料、接着剤またはシーラントを、自動車車体およびその部材、屋内および屋外領域での自動車、屋内および屋外領域での建築物、ドア、窓および家具を塗装、接着および封止するため、ならびに小部品、コイル、コンテナ、包装材、電子工学部品および白色の物品を工業用コーティングの範囲で塗装、接着および封止するために使用する、請求項２０記載の使用。
【発明の詳細な説明】
【技術分野】
【０００１】
本発明は、熱および化学線により硬化する新規の被覆材料に関する。さらに本発明は、単層および複層のクリアコーティングおよび着色および／または効果を与えるコーティングを製造するための、熱および化学線により硬化する新規の被覆材料の使用に関する。さらに本発明は、接着層およびシールを製造するための接着剤およびシーラントとしての、熱および化学線により硬化する新規の被覆材料の使用に関する。
【０００２】
自動車の車体、特に乗用車の車体の着色および／または効果を与えるコーティングは今日、有利には重ねて適用され、かつ異なった特性を有する複数の塗膜からなる。
【０００３】
たとえばプライマーとしての電着コーティング（ＥＴＬ）、プライマー・サーフェイサーコーティングまたは耐チッピング用プライマー、ベースコーティングおよびクリアコーティングが支持体上に順次施与される。この場合、ＥＴＬは特に鋼板の腐食防止のために役立つ。該ＥＴＬは当業者からしばしばプライマーとよばれている。プライマー・サーフェイサーコーティングは下地の不均一性を隠蔽するために役立ち、かつその弾性に基づいて耐チッピング性を保証する。場合によりプライマー・サーフェイサーコーティングはさらに隠蔽力を強化するために、およびコーティングの色調を深めるために役立つ。ベースコーティングは色および／または光学的効果に貢献する。クリアコーティングは光学的効果の強化および機械的および化学的な損傷からのコーティングの保護のために役立つ。
【０００４】
ベースコーティングおよびクリアコーティングはしばしば包括的にトップコーティングともよばれる。補足的にさらに、Roempp Lexikon Lacke und Druckfarben, Georg Thieme Verlag, Stuttgart, New York、１９９８、第４９〜５１頁、"Automobillacke"を参照されたい。以下ではこれらの複層コーティングを着色および／または効果を与える複層コーティングとよぶ。
【０００５】
有用車両はその大きさに基づいて、および該車両がほぼ常に後から、ロゴ、文字および／または色または絵を付けられるために、着色された被覆、いわゆるソリッドカラーコーティングのみを有することが多い。
【０００６】
最近では特に、熱および化学線により硬化するクリアコートからクリアコーティングが製造される。化学線とはここで、および以下において電磁線、たとえば近赤外線、可視光、ＵＶ線またはＸ線、特にＵＶ線および粒子線、たとえば電子線であると理解すべきである。熱および化学線による組み合わされた効果は当業者からデュアル・キュアとよばれている。
【０００７】
デュアル・キュア被覆材料、特にデュアル・キュアクリアコートは本質的に、複雑な形状の立体的な支持体、たとえば車体、ラジエータまたは電気巻線形製品の影部分においても、影部分の最適な、特に完全な露光なしでも化学線によって被覆が得られ、その応用技術的な特性プロフィールは少なくとも影部分以外の被覆に相応するという利点を有する。このことにより影部分に存在する被覆もまた、たとえば製造ラインで、被覆した車体に自動車の別の部材を導入する際に生じるような機械的および／または化学的な作用によって容易に損傷されることはない。
【０００８】
他方で、たとえば被覆した支持体が温度に敏感であるために、デュアル・キュア被覆材料を熱的な架橋反応が迅速に行われるために必要とされる温度に加熱することができない場合には化学線による硬化によって不完全な熱硬化が補われる。
【０００９】
デュアル・キュア被覆材料および高品質の着色および／または効果を与える複層コーティングを製造するための該被覆材料の使用は、たとえばドイツ特許出願ＤＥ４２１５０７０Ａ１、ＤＥ１９８１８７３５Ａ１、ＤＥ１９９０８０１８Ａ１、ＤＥ１９９３０６６５Ａ１、ＤＥ１９９３００６７Ａ１、ＤＥ１９９３０６６４Ａ１、ＤＥ１９９２４６７４Ａ１、ＤＥ１９９２０７９９Ａ１、１９９５８７２６Ａ１またはＤＥ１９９６１９２６Ａ１から公知であるか、または未公開のドイツ特許出願ＤＥ１００２７２６８．１、ＤＥ１００４２１５２．０、ＤＥ１００４７９８９．９またはＤＥ１００５５５４９．７に記載されている。数平均分子量５０００〜１０００００ダルトンを有する（メタ）アクリレート（コ）ポリマーをベースとする添加剤の使用はこれらの特許出願から明らかではない。
【００１０】
このような高品質の着色および／または効果を与える複層コーティングの補修用コーティングまたは二重コーティングは補修用塗料および補修塗装法に対して極めて要求が高い。これは特に、塗装した車体をラインで補修塗装する場合に該当し、この場合、オリジナルコーティング（ＯＥＭ）を大きな面積で、または全体的に上塗りしなくてはならない（二重コーティング）。その際、補修用コーティングにおける色調および／または光学的効果はオリジナルコーティングと異なっていてはならない。
【００１１】
さらに補修用コーティングはオリジナルコーティング上で強く付着しなくてはならない。
【００１２】
しかし技術的に特に有利なデュアル・キュアクリアコートを使用してオリジナルコーティングを製造する場合、放射線硬化性の系の特に高い架橋密度に起因する付着の問題が生じる。良好な付着はこの場合、物理的な処理によってのみ、たとえば超音波および／または熱による処理、機械的な処理、たとえば研磨、ポリッシングおよび／またはバフ研磨、および／または化学的な処理、たとえば適切な薬品、たとえば酸もしくは塩基によるエッチングにより、および／または火炎処理により達成することができる。これらの措置は面積の小さい補修用コーティングの場合にはなお代表的であるが、大工業的な規模では実質的に不可能である。というのも、その場合には時間およびエネルギーがかかりすぎ、かつしばしば安全技術的に問題があるからである。しかし措置を講じない場合、二重コーティングおよび補修用コーティングは特に、
−  クリアコーティング（オリジナル）／クリアコーティング（補修用）および
−  ベースコーティング（オリジナル）／クリアコーティング（オリジナル）／ベースコーティング（補修用）／クリアコーティング（補修用）
の構成の際に剥離を生じ、これは高品質の製品、たとえば自動車の場合に認容することができない。これらの本質的な欠点は、その他の点では有利なデュアル・キュア被覆材料の大工業的な塗装における拡大と矛盾している。
【００１３】
これらの問題は、着色され、熱および化学線により硬化する被覆材料から製造されたソリッドカラーコーティングの補修用コーティングまたは二重コーティングの際にも現れる。
【００１４】
本発明の課題は、改善された応用技術的な特性を有する新規の被覆が得られる、熱および化学線により硬化する新規の（デュアル・キュア）被覆材料を見出すことである。特に新規の被覆は、付着を促進する措置、たとえば前記の表面の物理的、機械的および／または化学的な処理を行う必要がない単層の被覆として、または複層コーティングの最上部の被覆として広い面積の補修用コーティングまたは二重コーティングを提供すべきである。
【００１５】
これに応じて、
（Ａ）オレフィン系不飽和モノマーの、ランダムに、交互に、およびブロック状に構成された、線状、分枝鎖状およびくし形に構成された、物理的に、化学線により、熱により、および熱と化学線とにより硬化する重付加樹脂および重縮合樹脂ならびに（コ）ポリマーからなる群から選択される少なくとも１種のバインダー
および
（Ｂ）数平均分子量４０００〜１０００００ダルトンおよび低い極性から高い極性までの（メタ）アクリレート（コ）ポリマーからなる群から選択された少なくとも１種の（メタ）アクリレート（コ）ポリマーをベースとする少なくとも１種の添加剤を被覆材料の固体に対して０．０１〜３質量％
を含有する新規の熱および化学線により硬化する被覆材料が判明した。
【００１６】
以下では熱および化学線により硬化する新規の被覆材料を「本発明による被覆材料」とよぶ。
【００１７】
その他の本発明の対象は詳細な説明から明らかになる。
【００１８】
従来技術を鑑みると、本発明の根底にある課題を本発明による添加剤（Ｂ）の使用により解決できたことは意外であり、かつ当業者が予測できるものではなかった。特に、添加剤（Ｂ）は、オリジナルコーティングのぬれ性の改善およびオリジナルコーティングと補修用コーティングまたは二重コーティングとの間の付着に関して、少量でも極めて効果的であり、オリジナルコーティングの表面の付着を促進する処理、たとえば物理的な処理、たとえば超音波および／または熱による処理、機械的な処理、たとえば研磨、ポリッシングおよび／またはバフ研磨、および／または化学的な処理、たとえば適切な薬品、たとえば酸もしくは塩基による処理、および火炎処理をもはや実施する必要がない。さらに、本発明による被覆は指押しに対して著しく低減した感度を有し、このことにより本発明による被覆により被覆された支持体の取り扱いが極めて容易になることが意外であった。最後に、本発明による被覆材料はデュアル・キュア接着剤およびデュアル・キュアシーラントとして接着層およびシールを製造するために使用することができることが意外であった。
【００１９】
本発明による被覆材料の本質的な成分は、数平均分子量４０００〜１０００００、有利には４１００〜９００００、有利には４２００〜８００００、特に有利には４３０００〜６００００、とりわけ有利には４４００〜５００００および殊に４５００〜４００００ダルトンおよび低い極性から高い極性まで、特に低い極性から中程度の極性を有する（メタ）アクリレート（コ）ポリマーからなる群から選択される少なくとも１種、特に１種の（メタ）アクリレート（コ）ポリマー、特に（メタ）アクリレートコポリマーをベースとする少なくとも１種、特に１種の添加剤（Ｂ）である。
【００２０】
本発明によれば添加剤（Ｂ）は本発明による被覆材料中に、そのつど（Ｂ）の固体に対して０．０１〜３質量％、有利には０．０２〜２．８、好ましくは０．０３〜２．６、特に有利には０．０４〜２．４およびとりわけ０．０５〜２．２質量％の量で含有されている。
【００２１】
本発明により使用すべき（メタ）アクリレート（コ）ポリマー（Ｂ）は、そのままで本発明による被覆材料に添加することができる。しかし（メタ）アクリレート（コ）ポリマー（Ｂ）を有機溶液の形で添加することが有利である。これに応じて本発明により使用すべき添加剤（Ｂ）は有利には少なくとも１種の有機溶剤を含有している。有機溶剤の含有率は広い範囲で変更することができる。有利には溶剤含有率は、添加剤（Ｂ）の固体含有率（Ｂ）に対して、１０〜８０質量％、有利には１５〜７５質量％、特に有利には２０〜７０質量％、とりわけ有利には２５〜６５質量％および特に３０〜６０質量％である。
【００２２】
有利には本発明による被覆材料のデュアル・キュア架橋を妨げないか、かつ／または本発明による被覆材料の成分と共に妨げとなる相互作用を開始することのない有機溶剤を使用する。従ってこの場合、該溶剤は不活性であってもよいし、あるいはまた熱および化学線によって架橋可能な反応性希釈剤として架橋反応に関与してもよい。従って当業者は適切な溶剤をその公知の溶解力およびその反応性に基づいて容易に選択することができる。適切な溶剤の例は、D. StoyeおよびW. Freitag（編）、"Paints, Coatings and Solvents"、第２改訂版、Wiley-VCH、Weinheim, New York、１９９８、"14.9. Solvent Groups"、第３２７〜３７３頁から公知である。
【００２３】
添加剤（Ｂ）は市販の製品であり、かつたとえば商品名ＢＹＫ （Ｒ） ３５４、３５５、３５７、３５８、３８０、３８１または３９０、特に３５８でＢｙｋ  Ｃｈｅｍｉｅ社から市販されている。
【００２４】
さらに本発明による被覆材料の別の本質的な成分は少なくとも１種のバインダー（Ａ）である。
【００２５】
バインダー（Ａ）は物理的、熱的、または熱および化学線により硬化する、ランダムに、交互に、およびブロック状に構成された、線状、分枝鎖状およびくし形に構成された、エチレン系不飽和モノマーの（コ）ポリマー、重付加樹脂および／または重縮合樹脂からなる群から選択される。この概念に関してはRoempp Lexikon Lacke und Druckfarben, Georg Thieme Verlag, Stuttgart, New York、１９９８、第４５７頁、"Polyaddition"および"Polyadditionsharze (Polyadduke)"ならびに第４６３頁および第４６４頁、"Polykondensate"、"Polykondensation"および"Polykondensationsharze"ならびに第７３頁および第７４頁、"Bindemittel"を参照されたい。
【００２６】
適切な（コ）ポリマー（Ａ）の例は（メタ）アクリレート（コ）コポリマーまたは部分的に鹸化したポリビニルエステル、とくに（メタ）メタアクリレートコポリマーである。
【００２７】
適切な重付加樹脂および／または重縮合樹脂（Ａ）の例はポリエステル、アルキド、ポリウレタン、ポリラクトン、ポリカーボネート、ポリエーテル、エポキシ樹脂−アミン−付加物、ポリ尿素、ポリアミド、ポリイミド、ポリエステル−ポリウレタン、ポリエーテル−ポリウレタンまたはポリエステル−ポリエーテル−ポリウレタン、特にポリエステルである。
【００２８】
これらのバインダー（Ａ）の中から（メタ）アクリレートコポリマーおよびポリエステル、特に（メタ）アクリレートコポリマーが特別な利点を有し、かつ従って特に有利に使用される。
【００２９】
従って本発明により使用すべき被覆材料は有利には少なくとも１種、特に１種の（メタ）アクリレートコポリマー（Ａ）をバインダーとして含有している。しかし多くの場合、以下に記載するＯＨ価、ガラス転移温度および数平均および質量平均分子量の有利な範囲の枠内で異なった特性プロフィールを有する少なくとも２種類、特に２種類の（メタ）アクリレートコポリマー（Ａ）を使用することが有利である。
【００３０】
（メタ）アクリレートコポリマー（Ａ）は有利には、
−  １００〜２２０、有利には１３０〜２００、特に有利には１４０〜１９０およびとりわけ１４５〜１８０ｍｇＫＯＨ／ｇのＯＨ価、
−  −３５〜＋６０℃、特に−２０〜＋４０℃のガラス転移温度、
−  １０００〜１００００ダルトン、特に１５００〜５０００ダルトンの数平均分子量、
−  ２０００〜４００００ダルトン、特に３０００〜２００００ダルトンの質量平均分子量。
【００３１】
有利には（メタ）アクリレートコポリマー（Ａ）はそのＯＨ価に相応する量のヒドロキシル基含有オレフィン系不飽和モノマー（ａ）を共重合して含有しており、そのうち、
（ａ１）そのつどヒドロキシル基含有モノマー（ａ）に対して２０〜９０質量％、有利には２２〜８５質量％、好ましくは２５〜８０質量％および特に２８〜７５質量％が４−ヒドロキシブチル（メタ）アクリレートおよび２−アルキル−プロパン−１，３−ジオール−モノ（メタ）アクリレートからなる群から選択され、かつ
（ａ２）そのつどヒドロキシル基含有モノマー（ａ）に対して２０〜８０質量％、有利には１５〜７８質量％、好ましくは２０〜７５質量％および特に２５〜７２質量％はその他のヒドロキシル基含有オレフィン系不飽和モノマーから選択される。
【００３２】
適切な２−アルキル−プロパン−１，３−ジオール−モノ（メタ）アクリレート（ａ１）の例は２−メチル−、２−エチル−、２−プロピル−、２−イソプロピル−もしくは２−ｎ−ブチル−プロパン−１，３−ジオール−モノ（メタ）アクリレートであり、その中から２−メチル−プロパン−１，３−ジオール−モノ（メタ）アクリレートが特に有利であり、かつ有利に使用される。
【００３３】
適切なその他のヒドロキシル基含有オレフィン系不飽和モノマー（ａ２）の例は、オレフィン系不飽和カルボン酸、スルホン酸およびホスホン酸のヒドロキシアルキルエステルおよび酸性のリン酸エステルおよび硫酸エステル、特にカルボン酸、たとえばアクリル酸、β−カルボキシエチルアクリレート、メタクリル酸、エタクリル酸およびクロトン酸、特にアクリル酸およびメタクリル酸である。これらは酸によりエステル化されているアルキレングリコールから誘導されるか、または酸とアルキレンオキシド、たとえばエチレンオキシドまたはプロピレンオキシドとの反応により得られる。有利にはヒドロキシアルキル基が２０個までの炭素原子を有するヒドロキシアルキルエステルを使用し、特に２−ヒドロキシエチル−もしくは３−ヒドロキシプロピルアクリレートもしくは−メタクリレート；１，４−ビス（ヒドロキシメチル）シクロヘキサン−もしくはオクタヒドロ−４，７−メタノ−１Ｈ−インデン−ジメタノールモノアクリレートもしくは−モノメタクリレート；または環式エステルからなる反応生成物、たとえばε−カプロラクトンおよびこれらのヒドロキシアルキルエステル；またはオレフィン系不飽和アルコール、たとえばアリルアルコール；またはポリオール、たとえばトリメチロールプロパンモノ−もしくは−ジアリルエーテルまたはペンタエリトリットモノ−、−ジ−もしくは−トリアリルエーテルを使用する。これらの高官能性モノマー（ａ２）は一般に副次的な量で使用する。本発明の範囲ではこの場合、副次的な量の高官能性モノマー（ａ２）とは、（メタ）アクリレートコポリマー（Ａ）の架橋またはゲル化を生じない量であると理解すべきである。というのも、該モノマーは架橋したマイクロゲル粒子の形で存在すべきだからである。
【００３４】
さらに、Ａｒｃｏ  Ｃｈｅｍｉｃａｌｓ社から販売されているエトキシル基および／またはプロポキシル化アリルアルコール、または２−ヒドロキシアルキルアリルエーテル、特に２−ヒドロキシエチルアリルエーテルがモノマー（ａ２）として考えられる。使用する限りにおいて、これらは有利には単独のモノマー（ａ２）としてではなく、（メタ）アクリレートコポリマー（Ａ）に対して０．１〜１０質量％の量で使用する。
【００３５】
さらに前記のオレフィン系不飽和酸、特にアクリル酸および／またはメタクリル酸と、分子あたり５〜１８個の炭素原子を有し、α−位で分岐したモノカルボン酸、特にＶｅｒｓａｔｉｃ  （Ｒ）酸のグリシジルエステルとの反応生成物、または該反応生成物の代わりに等量の前記のオレフィン系不飽和酸、特にアクリル酸および／またはメタクリル酸が考えられ、これらを次いで重合反応の間に、またはその後で、分子あたり５〜１８個の炭素原子を有し、α−位で分岐したモノカルボン酸、特にＶｅｒｓａｔｉｃ  （Ｒ）酸のグリシジルエステルと反応させる（Roempp Lexikon Lacke und Druckfarben, Georg Thieme Verlag, Stuttgart, New York、１９９８、"Versatic （Ｒ） Saeuren"、第６０５頁および第６０６頁を参照のこと）。
【００３６】
特にヒドロキシ官能性シランとエピクロロヒドリンとの反応および引き続き該反応生成物と、（メタ）アクリル酸および／または（メタ）アクリル酸のヒドロキシアルキルエステルおよび／または−シクロアルキルエステルおよび／またはその他のヒドロキシル基含有モノマー（ａ１）および（ａ２）との反応により製造することができるアクリルオキシシランを含有するビニルモノマーがモノマー（ａ２）として適切である。
【００３７】
ヒドロキシル基以外に、熱および／または化学線により硬化する（メタ）アクリレートコポリマー（Ａ）は分子中に統計学的に平均して、
（ｉ）相補的な反応性の官能基により熱的に開始される架橋反応を開始することができる、反応性の官能基を少なくとも１つ、特に少なくとも２つ
および／または
（ｉｉ）化学線により活性化可能な結合を少なくとも１つ有する反応性の官能基少なくとも１つ、特に少なくとも２つ
を有する。
【００３８】
本発明により使用すべき適切な相補的な反応性官能基（ｉ）の例を以下で概要にまとめて記載する。概要の中で変項Ｒは非環式もしくは環式の脂肪族、芳香族および／または芳香族−脂肪族（芳香脂肪族）基を表し、変項Ｒ′およびＲ″は同じか、または異なる脂肪族基を表すか、または相互に結合して脂肪族もしくはヘテロ脂肪族環を形成する。
【００３９】
【表１】
2005500427.tif 000002
【００４０】
そのつどの相補的な反応性官能基（ｉ）は一方ではバインダー（Ａ）の製造の際に、ならびに製造、貯蔵、適用および硬化工程の際に不所望の反応、特に早すぎる架橋を開始しないか、かつ／または化学線による硬化を妨げたり、防止したりしてはならないことによって選択し、かつ他方ではどの温度範囲で架橋を行うべきであるかによって選択する。
【００４１】
有利には相補的な反応性の官能基（ｉ）は一方ではチオール基、アミノ基、Ｎ−メチロールアミノ基、Ｎ−アルコキシメチルアミノ基、イミノ基、カルバメート基、アロファネート基および／またはカルボキシル基からなる群から選択され、かつ他方では無水物基、カルボキシル基、エポキシ基、ブロックトイソシアネート基およびブロックされていないイソシアネート基、ウレタン基、アルコキシカルボニルアミノ基、メチロール基、メチロールエーテル基、カーボネート基、アミノ基および／またはβ−ヒドロキシアルキルアミド基からなる群から選択される。
【００４２】
自己架橋性バインダー（Ａ）は特にメチロール基、メチロールエーテル基および／またはＮ−アルコキシメチルアミノ基（ｉ）を含有する。
【００４３】
相補的な反応性官能基（ｉ）は以下に記載する、相応する反応性官能基（ｉ）を有するオレフィン系不飽和モノマー（ａ３）を用いて、またはポリマーに類似の反応により（メタ）アクリレートコポリマー中に導入することができる。
【００４４】
適切なオレフィン系不飽和モノマー（ａ３）の例は次のものである：
（ａ３１）分子あたり少なくとも１つのアミノ基を有するモノマー、たとえば
−  アミノエチルアクリレート、アミノエチルメタクリレート、アリルアミンまたはＮ−メチルイミノエチルアクリレート；および／または
（ａ３２）分子あたり少なくとも１つの酸基を有するモノマー、たとえば
−  アクリル酸、β−カルボキシエチルアクリレート、メタクリル酸、エタクリル酸、クロトン酸、マレイン酸、フマル酸またはイタコン酸；
−  オレフィン系不飽和スルホン酸またはホスホン酸またはこれらの部分エステル；
−  マレイン酸モノ（メタ）アクリロイルオキシエチルエステル、コハク酸モノ（メタ）アクリロイルオキシエチルエステルまたはフタル酸モノ（メタ）アクリロイルオキシエチルエステル；または
−  ビニル安息香酸（全ての異性体）、α−メチルビニル安息香酸（全ての異性体）またはビニルベンゼンスルホン酸（全ての異性体）。
【００４５】
（ａ３３）エポキシ基を含有するモノマー、たとえばアクリル酸、メタクリル酸、エタクリル酸、クロトン酸、マレイン酸、フマル酸またはイタコン酸のグリシジルエステルまたはアリルグリシジルエーテル。
【００４６】
ポリマー類似の反応により反応性の官能基（ｉ）を導入するための例は、バインダー（Ａ）中に存在するヒドロキシル基の一部とホスゲンとの反応であり、このことによりクロロホルメート基を含有する樹脂が得られ、かつクロロホルメート基を有する樹脂とアンモニアおよび／または第一および／または第二アミンとのポリマー類似の反応によりカルバメート基を有するバインダー（Ａ）が得られる。この種の適切な方法の別の例は、特許文献ＵＳ４，７５８，６３２Ａ１、ＵＳ４，３０１，２５７Ａ１またはＵＳ２，９７９，５１４Ａ１から公知である。さらにカルボキシル基をヒドロキシル基の一部と無水カルボン酸、たとえば無水マレイン酸または無水フタル酸とのポリマー類似の反応により導入することも可能である。
【００４７】
さらに（メタ）アクリレートコポリマー（Ａ）はほぼ、もしくは完全に反応性の官能基を有していないオレフィン系不飽和モノマー（ａ４）を少なくとも１種含有していてもよい。
【００４８】
モノマー（ａ４１）：
ほぼ酸基を含有していない（メタ）アクリル酸エステル、たとえばアルキル基中に２０個までの炭素原子を有する（メタ）アクリル酸アルキルエステルもしくは−シクロアルキルエステル、特にメチル−、エチル−、ｎ−プロピル−、ｎ−ブチル−、ｓ−ブチル−、ｔ−ブチル−、ヘキシル−、エチルヘキシル−、ステアリル−およびラウリルアクリレートもしくは−メタクリレート；脂環式（メタ）アクリル酸エステル、特にシクロヘキシル−、イソボルニル−、ジシクロペンタジエニル−、オクタヒドロ−４，７−メタノ−１Ｈ−インデン−メタノール−もしくはｔ−ブチルシクロヘキシル（メタ）アクリレート；有利に５５０の分子量Ｍｎを有する（メタ）アクリル酸オキサアルキルエステルまたは−オキサシクロアルキルエステル、たとえばエトキシトリグリコール（メタ）アクリレートおよびメトキシオリゴグリコール（メタ）アクリレートまたはその他のエトキシル化および／またはプロポキシル化されたヒドロキシル基不含の（メタ）アクリル酸誘導体（この種の適切なモノマー（３１）のその他の例は特許出願公開ＤＥ１９６２５７７３Ａ１、第３欄第６５行目から第４欄第２０行目から公知である）。これらは副次的な量で高官能性（メタ）アクリル酸アルキル−もしくは−シクロアルキルエステル、たとえばエチレングリコール−、プロピレングリコール−、ジエチレングリコール−、ジプロピレングリコール−、ブチレングリコール−、ペンタン−１，５−ジオール−、ヘキサン−１，６−ジオール−、オクタヒドロ−４，７−メタノ−１Ｈ−インデン−ジメタノール−もしくはシクロヘキサン−１，２−、−１，３−もしくは−１，４−ジオール−ジ（メタ）アクリレート；トリメチロールプロパン−ジ−もしくは−トリ（メタ）アクリレート；またはペンタエリトリット−ジ−、−トリ−もしくは−テトラ（メタ）アクリレートを含有していてもよい。本発明の範囲ではこの場合、副次的な量の高官能性モノマー（ａ４１）とは、コポリマーの架橋またはゲル化を生じない量であると理解すべきである。というのも、該モノマーは架橋したマイクロゲル粒子の形で存在すべきだからである。
【００４９】
モノマー（ａ４２）：
分子中に５〜１８個の炭素原子を有し、α−位で分岐したモノカルボン酸のビニルエステル。分岐したモノカルボン酸はギ酸または一酸化炭素および水とオレフィンとを液状の強酸性触媒の存在下で反応させることにより得られる。オレフィンはパラフィン系炭化水素の分解生成物、たとえば鉱油フラクションであってもよく、かつ分枝鎖状または直鎖状の非環式および／または脂環式オレフィンを含有していてもよい。このようなオレフィンとギ酸または一酸化炭素と水との反応の際に、カルボン酸からなる混合物が生じ、その際、カルボキシル基は主として第四炭素原子に存在する。その他のオレフィン系原料はたとえばプロピレントリマー、プロピレンテトラマーおよびジイソブチレンである。あるいはまたビニルエステルは自体公知の方法で、たとえば酸とアセチレンとを反応させることにより酸から製造することもできる。特に有利には、その良好な入手性に基づいて、９〜１１個の炭素原子を有し、α−炭素原子において分岐している飽和脂肪族モノカルボン酸のビニルエステルを使用する。この種のビニルエステルは商品名ＶｅｏＶａ  （Ｒ）として市販されている（Roempp Lexikon Lacke und Druckfarben, Georg Thieme Verlag, Stuttgart, New York、１９９８、第５９８頁も参照のこと）。
【００５０】
モノマー（ａ４３）：
ジアリールエチレン、特に一般式Ｉ：
Ｒ１Ｒ２Ｃ＝ＣＲ３Ｒ４          （Ｉ）
［式中、基Ｒ１、Ｒ２、Ｒ３およびＲ４はそれぞれ相互に無関係に水素原子を表すか、または置換もしくは非置換のアルキル基、シクロアルキル基、アルキルシクロアルキル基、シクロアルキルアルキル基、アリール基、アルキルアリール基、シクロアルキルアリール基、アリールアルキル基またはアリールシクロアルキル基を表すが、ただしその際、変項Ｒ１、Ｒ２、Ｒ３およびＲ４の少なくとも２つは置換もしくは非置換のアリール基、アリールアルキル基またはアリールシクロアルキル基、特に置換もしくは非置換のアリール基を表す］のジアリールエチレン。適切なアルキル基の例はメチル、エチル、プロピル、イソプロピル、ｎ−ブチル、イソ−ブチル、ｔ−ブチル、アミル、ヘキシルまたは２−エチルヘキシルである。適切なシクロアルキル基の例はシクロブチル、シクロペンチルまたはシクロヘキシルである。適切なアルキルシクロアルキル基の例はメチレンシクロヘキサン、エチレンシクロヘキサンまたはプロパン−１，３−ジイル−シクロヘキサンである。適切なシクロアルキルアルキル基の例は２−、３−もしくは４−メチル−、−エチル−、−プロピル−もしくは−ブチルシクロヘキシ−１−イルである。適切なアリール基の例はフェニル、ナフチルまたはビフェニリル、有利にはフェニルおよびナフチルであり、かつ特にフェニルである。適切なアルキルアリール基の例はベンジルまたはエチレン−もしくはプロパン−１，３−ジイル−ベンゼンである。適切なシクロアルキルアリール基の例は２−、３−もしくは４−フェニルシクロヘキシ−１−イルである。適切なアリールアルキル基の例は２−、３−もしくは４−メチル−、−エチル−、−プロピル−もしくは−ブチルフェン−１−イルである。適切なアリールシクロアルキル基の例は２−、３−もしくは４−シクロヘキシルフェン−１−イルである。有利にはアリール基Ｒ１、Ｒ２、Ｒ３および／またはＲ４はフェニル基またはナフチル基であり、特にフェニル基である。基Ｒ１、Ｒ２、Ｒ３および／またはＲ４中に場合により存在する置換基は電子吸引性または電子供与性の原子または有機基、特にハロゲン原子、ニトリル基、ニトロ基、部分的に、もしくは完全にハロゲン化されたアルキル基、シクロアルキル基、アルキルシクロアルキル基、シクロアルキルアルキル基、アリール基、アルキルアリール基、シクロアルキルアリール基、アリールアルキル基およびアリールシクロアルキル基；アリールオキシ基、アルキルオキシ基およびシクロアルキルオキシ基；および／またはアリールチオ基、アルキルチオ基およびシクロアルキルチオ基である。特に有利であるのはジフェニルエチレン、ジナフタリンエチレン、シス−もしくはトランス−スチルベンまたはビニリデン−ビス（４−ニトロベンゼン）、特にジフェニルエチレン（ＤＰＥ）であり、従ってこれらが有利に使用される。本発明の範囲では、バッチ法でもラジカル共重合が可能であるように共重合を有利に制御するモノマー（ａ３３）を使用する。
【００５１】
モノマー（ａ４４）：
ビニル芳香族炭化水素、たとえばスチレン、ビニルトルエン、ジフェニルエチレンまたはα−アルキルスチレン、特にα−メチルスチレン。
【００５２】
モノマー（ａ４５）：
ニトリル、たとえばアクリルニトリルおよび／またはメタクリルニトリル。
【００５３】
モノマー（ａ４６）：
ビニル化合物、特にビニル−および／またはビニリデン二ハロゲン化物、たとえば塩化ビニル、フッ化ビニル、二塩化ビニリデンまたは二フッ化ビニリデン；Ｎ−ビニルアミド、たとえばビニル−Ｎ−メチルホルムアミド、Ｎ−ビニルカプロラクタムまたはＮ−ビニルピロリドン；１−ビニルイミダゾール；ビニルエーテル、たとえばエチルビニルエーテル、ｎ−プロピルビニルエーテル、イソプロピルビニルエーテル、ｎ−ブチルビニルエーテル、イソブチルビニルエーテルおよび／またはビニルシクロヘキシルエーテル；および／またはビニルエステル、たとえばビニルアセテート、ビニルプロピオネート、ビニルブチレート、ビニルピバレートおよび／または２−メチル−２−エチルヘプタン酸のビニルエステル。
【００５４】
モノマー（ａ４７）：
アリル化合物、特にアリルエーテルおよびアリルエステル、たとえばアリルメチル−、−エチル−、−プロピル−もしくは−ブチルエーテルまたはアリルアセテート、−プロピオネートもしくは−ブチレート。
【００５５】
モノマー（ａ４８）：
数平均分子量Ｍｎ１０００〜４００００および分子中に平均して０．５〜２．５のエチレン系不飽和二重結合を有するポリシロキサンマクロモノマー。特に数平均分子量Ｍｎ２０００〜２００００、特に有利には２５００〜１００００およびとりわけ３０００〜７０００を有し、かつ分子あたり平均して０．５〜２．５、有利には０．５〜１．５のエチレン系不飽和二重結合を有するポリシロキサンマクロモノマーが有利であり、これらはたとえばＤＥ３８０７５７１Ａ１、第５〜７頁、ＤＥ３７０６０９５Ａ１、第３〜７欄、ＥＰ０３５８１５３Ｂ１、第３〜６頁、ＵＳ４，７５４，０１４Ａ１、第５〜９欄、ＤＥ４４２１８２３Ａ１または国際特許出願ＷＯ９２／２２６１５、第１２頁第１８行目から第１８頁第１０行目に記載されている。
【００５６】
モノマー（ａ１）および（ａ２）ならびに（ａ３）および／または（ａ４）は、前記のＯＨ価およびガラス転移温度が得られるように選択する。さらに、ヒドロキシル基と、以下に記載する化合物（Ｃ）との架橋反応を妨げないか、または完全に防止することのないように、反応性官能基（ｉ）を有するモノマー（ａ３）の種類および量を選択する。
【００５７】
ガラス転移温度を調節するためのモノマー（ａ）の選択はフォックスによる次の式を用いてポリ（メタ）アクリレートのガラス転移温度により当業者が容易に算出することができる：
【００５８】
【数１】
2005500427.tif 000003
【００５９】
Ｔｇ＝ポリ（メタ）アクリレートのガラス転移温度、
Ｗｎ＝ｎテンモノマーの質量割合、
Ｔｇｎ＝ｎテンモノマーからなるホモポリマーのガラス転移温度、
ｘ＝種々のモノマーの数。
【００６０】
有利に使用される（メタ）アクリレートコポリマー（Ａ）の製造は、方法技術的に特別なところはなく、プラスチック分野で通例かつ公知の連続的または不連続的なラジカルにより開始される共重合法を用いて塊状、溶液、エマルション、ミニエマルションもしくはマイクロエマルションとして、標準圧力または過圧下で、撹拌反応器、オートクレーブ、管型反応器、ループ型反応器またはテイラー反応器中、有利には５０〜２００℃の温度で行う。
【００６１】
適切な共重合法の例は特許出願ＤＥ１９７０９４６５Ａ１、ＤＥ１９７０９４７６Ａ１、ＤＥ２８４８９０６Ａ１、ＤＥ１９５２４１８２Ａ１、ＤＥ１９８２８７４２Ａ１、ＤＥ１９６２８１４３Ａ１、ＤＥ１９６２８１４２Ａ１、ＥＰ０５５４７８３Ａ１、ＷＯ９５／２７７４２、ＷＯ８２／０２３８７またはＷＯ９８／０２４６６に記載されている。しかし共重合は反応媒体としてのポリオール（熱硬化性反応性希釈剤）中でも実施することができ、たとえばこれはドイツ特許出願ＤＥ１９８５０２４３Ａ１に記載されている。
【００６２】
適切なラジカル重合開始剤はジアルキルペルオキシド、たとえばジ−ｔ−ブチルペルオキシドまたはジクミルペルオキシド；ヒドロペルオキシド、たとえばクメンヒドロペルオキシドまたはｔ−ブチルヒドロペルオキシド；ペルエステル、たとえばｔ−ブチルペルベンゾエート、ｔ−ブチルペルピバレート、ｔ−ブチルペル−３，５，５−トリメチルヘキサノエートまたはｔ−ブチルペル−２−エチルヘキサノエート；ペルオキソジカーボネート；カリウム−、ナトリウム−もしくはアンモニウムペルオキソジスルフェート；アゾ開始剤、たとえばアゾジニトリル、たとえばアゾビスイソブチロニトリル；Ｃ−Ｃ分解開始剤、たとえばベンズピナコールシリルエーテル；または非酸化性開始剤と過酸化水素との組合せ。前記の開始剤の組合せもまた使用することができる。
【００６３】
適切な開始剤の別の例はドイツ特許出願ＤＥ１９６２８１４２Ａ１、第３頁第４９行目から第４頁第６行目に記載されている。
【００６４】
有利には比較的大量のラジカル開始剤を添加し、その際、反応混合物における開始剤の割合はそのつどモノマー（ａ）と開始剤の全量に対して特に有利には０．２〜２０質量％、とりわけ有利には０．５〜１５質量％および殊に１．０〜１０質量％である。
【００６５】
さらにチオカルボニルチオ化合物またはメルカプタン、たとえばドデシルメルカプタンを連鎖移動剤または分子量調節剤として使用することができる。
【００６６】
有利には（メタ）アクリレートコポリマー（Ａ）の種類および量は、本発明による被覆材料がその硬化後に少なくとも１０７．５Ｐａの範囲のゴム弾性範囲の貯蔵弾性率Ｅ′および２０℃で最大０．１０の誘電損ｔａｎδを有するように選択し、その際、貯蔵弾性率Ｅ′および誘電損は膜厚４０±１０μｍを有する自由なフィルムを用いて動的機械的熱分析により測定したものである（これに関してはドイツ特許ＤＥ１９７０９４６７Ｃ２を参照のこと）。
【００６７】
化学線により活性化可能な結合を少なくとも１つ有する反応性官能基（ｉｉ）は、（メタ）アクリレートコポリマー（Ａ）中に含有されていてもよい。本発明により使用すべき被覆材料中に化学線により硬化する他の成分が含有されていない場合、（メタ）アクリレートコポリマー（Ａ）は必ずこれらの基（ｉｉ）を有する。
【００６８】
本発明の範囲で、化学線により活性化可能な結合とは、化学線による照射の際に反応性になり、かつ同種のその他の活性化された結合と、ラジカルおよび／またはイオンのメカニズムによって重合反応および／または架橋反応を開始する結合であると理解すべきである。適切な結合の例は炭素−水素の単結合または炭素−炭素、炭素−酸素、炭素−窒素、炭素−リンもしくは炭素−ケイ素の単結合もしくは二重結合である。これらの中から炭素−炭素の二重結合が特に有利であり、かつ従って本発明によれば特に有利に使用される。これらを略して以下では「二重結合」とよぶ。
【００６９】
これに応じて本発明により有利な基（ｉｉ）は二重結合を１つ、または二重結合を２つ、３つもしくは４つ有している。１つより多くの二重結合を使用する場合、該二重結合は共役であってもよい。しかし本発明によればここで問題になっている基（ｉｉ）中のそれぞれ末端に存在する二重結合を単離する場合には有利である。本発明によれば２つ、特に１つの二重結合を使用することが特に有利である。
【００７０】
デュアル・キュア・バインダー（Ａ）は統計学的に平均して前記の、化学線により活性化可能な基（ｉｉ）を少なくとも１つ有する。このことは、バインダーの官能化がこの観点で整数である、つまりたとえば２、３、４、５またはそれ以上であるか、または整数ではない、つまりたとえば２．１〜１０．５またはそれ以上であることを意味する。
【００７１】
分子あたり統計学的に平均して１つ以上の化学線により活性化可能な基が存在する場合、基（ｉｉ）は構造的に相互に異なっているか、または同じ構造である。
【００７２】
構造的に相互に異なっている場合には、これは本発明の範囲では、２つ、３つ、４つもしくはそれ以上、しかし特に２つの、２種類、３種類、４種類またはそれ以上、しかし特に２種類以上のモノマーから誘導される、化学線により活性化可能な基（ｉｉ）を使用することができることを意味する。
【００７３】
適切な基（ｉｉ）の例は（メタ）アクリレート−、エタクリレート−、クロトネート−、シンナメート−、ビニルエーテル−、ビニルエステル−、ジシクロペンタジエニル−、ノルボルネニル−、イソプレニル−、イソプロペニル−、アリル−もしくはブテニル基；ジシクロペンタジエニル−、ノルボルネニル−、イソプレニル−、イソプロペニル−、アリル−もしくはブテニルエーテル基またはジシクロペンタジエニル−、ノルボルネニル−、イソプレニル−、イソプロペニル−、アリル−もしくはブテニルエステル基、しかし特にアクリレート基である。
【００７４】
有利には基（ｉｉ）はウレタン基、尿素基、アロファネート基、エステル基、エーテル基および／またはアミド基を介して、しかし特にエステル基を介してバインダーのそれぞれの基本構造に結合している。通常、これは通例かつ公知のポリマー類似の反応、たとえば側位のグリシジル基と前記の酸基を有するオレフィン系不飽和モノマーとの反応、側位のヒドロキシル基とこれらのモノマーのハロゲン化物との反応、ヒドロキシル基と二重結合を有するイソシアネート、たとえばビニルイソシアネート、メタクリロイルイソシアネートおよび／または１−（１−イソシアナト−１−メチルエチル）−３−（１−メチルエテニル）−ベンゼン（ＣＹＴＥＣ社のＴＭＩ  （Ｒ））との反応により、またはイソシアネート基と前記のヒドロキシル基を有するモノマーとの反応により行う。
【００７５】
本発明による被覆材料におけるバインダー（Ａ）の含有率は広い範囲で変更することができ、かつ一方では第一にバインダー（Ａ）の官能性により、および他方では場合により存在する以下に記載する化合物（Ｃ）により決定される。有利にはその含有率は本発明による被覆材料の固体に対して２０〜９９．８質量％、有利には２５〜９５質量％、特に有利には３０〜９０質量％、とりわけ有利には３５〜８５質量％および殊に４０〜８０質量％である。
【００７６】
有利には本発明による被覆材料はさらに、低分子の、（メタ）アクリレートコポリマー（Ａ）とは異なったオリゴマーおよび高分子の化合物（Ｃ）からなる群から選択される少なくとも１種の成分を含有しており、該成分は分子中に統計学的に平均して、
（ｉ）相補的な反応性官能基、特にヒドロキシル基と熱的に開始される架橋反応を開始することができる前記の反応性官能基を少なくとも１つ、有利には少なくとも２つ、および／または
（ｉｉ）化学線により活性化可能な結合を少なくとも１つ有する前記の反応性官能基を少なくとも１つ、有利には少なくとも２つ
含有している。
【００７７】
前記の（メタ）アクリレートコポリマー（Ａ）が前記の自己架橋性の反応性官能基（ｉ）を含有していない場合、本発明により使用されるデュアル・キュア被覆材料は、ヒドロキシル基により熱的に開始される架橋反応を開始することができる反応性官能基（ｉ）を有する低分子、オリゴマーおよび／または高分子の、特に低分子もしくはオリゴマーの化合物（Ｃ）を必ず少なくとも１種、特に１種含有している。この種の適切な化合物（Ｃ）は、通例かつ公知の架橋剤であり、これらはたとえばドイツ特許出願ＤＥ１９９２４１７１Ａ１、第７頁第３８行目から第８頁第４６行目から、第３頁第４３行目から第５頁第３１行目に関連して公知である。有利にはブロックされた、部分的にブロックされた、またはブロックされていないポリイソシアネートを適用する。
【００７８】
前記の（メタ）アクリレートコポリマー（Ａ）が、化学線により活性化可能な結合を少なくとも１つ有する前記の反応性の官能基（ｉｉ）を有していない場合、本発明による被覆材料は必ず少なくとも１つ、有利には少なくとも２つ、好ましくは少なくとも３つ、特に有利には少なくとも４つおよびとりわけ少なくとも５つの反応性官能基（ｉｉ）を有する低分子、オリゴマーおよび／または高分子化合物（Ｃ）を少なくとも１種含有している。
【００７９】
基（ｉｉ）を少なくとも１つ有する適切な低分子、オリゴマーおよび／または高分子の化合物（Ｃ）の例は、Roempp Lexikon Lacke und Druckfarben, Georg Thieme Verlag, Stuttgart, New York、１９９８、"Reaktivverduenner"、第４９１頁および第４９２頁、ドイツ特許出願ＤＥ１９９０８０１３Ａ１、第６欄第６３行目から第８欄第６５行目、ドイツ特許出願ＤＥ１９９０８０１８Ａ１、第１１頁第３１行目から第３３行目、ドイツ特許出願ＤＥ１９８１８７３５Ａ１、第７欄第１〜３５行目またはドイツ特許ＤＥ１９７０９４６７Ｃ１、第４頁第３６行目から第５頁第５６行目に詳細に記載されている。有利にはペンタエリトリットテトラアクリレート、ジペンタエリトリットペンタアクリレートおよび／または分子中にアクリレート基を６つ有する脂肪族ウレタンアクリレートを使用する。
【００８０】
本発明による被覆材料は前記の化合物（Ｃ）に加えて、またはこれらの代わりに、少なくとも１つ、特に少なくとも２つの基（ｉ）および少なくとも１つ、特に少なくとも２つの基（ｉｉ）を有する低分子、オリゴマーおよび／または高分子の化合物（Ｃ）を少なくとも１種、特に少なくとも２種含有する。この種の適切な化合物（Ｃ）の例は欧州特許出願ＥＰ０９２８８００Ａ１、第３頁第１７〜５４行目および第４頁第４１〜５４行目、またはドイツ特許出願ＤＥ１９８１８７３５Ａ１、第３欄第１６行目から第６欄第３３行目に詳細に記載されている。有利にはポリイソシアネートおよび前記のヒドロキシル基を有するモノマー（ａ１）および／または（ａ２）から製造することができるイソシアナトアクリレートを使用する。
【００８１】
本発明による被覆材料は有利には少なくとも１種の光重合開始剤、有利には少なくとも２種および特に３種の光重合開始剤（Ｄ）を、そのつど本発明による被覆材料の固体に対して０．２〜５質量％、有利には０．３〜４．８質量％、好ましくは０．４〜４．６質量％、特に有利には０．５〜４．５質量％およびとりわけ０．５〜４．３質量％の量で含有する。
【００８２】
適切な光重合開始剤（Ｄ）の例はRoempp Lexikon Lacke und Druckfarben, Georg Thieme Verlag, Stuttgart, New York、１９９８、第４４４〜４４６頁に記載されている。
【００８３】
光重合開始剤（Ｄ）は市販の化合物であり、かつたとえばＢＡＳＦ社から商品名ＬＵＣＩＲＩＮ  （Ｒ）で、Ｃｉｂａ  Ｓｐｅｃｉａｌｔｙ  Ｃｈｅｍｉｃａｌｓ社から商品名ＩＲＧＡＣＵＲＥ  （Ｒ）で、またはＲａｈｍ社から商品名ＬＵＣＩＲＩＮ  （Ｒ）で市販されている。
【００８４】
さらに本発明による被覆材料はさらに、熱硬化性反応性希釈剤；分子分散性の可溶性着色剤；光安定剤、たとえばＵＶ吸収剤および可逆的なラジカル捕捉剤（ＨＡＬＳ）；酸化防止剤；低沸点および高沸点（ロング）有機溶剤；消泡剤；湿潤剤；乳化剤；スリップ剤；重合防止剤；熱的な架橋のための触媒：熱に不安定なラジカル重合開始剤；カップリング剤；レベリング剤；塗膜形成助剤；レオロジー助剤、たとえば増粘剤および構造粘性のタレ止め剤、ＳＣＡ；難燃剤；腐食防止剤；流動化助剤；ワックス；乾燥剤；殺菌剤およびつや消し剤からなる群から選択される少なくとも１種の添加剤（Ｅ）を含有していてもよい。
【００８５】
適切な添加剤（Ｅ）の例はJohan Bielemanによる教科書"Lackadditive"、Wiley-VCH, Weinheim,New York、１９９８、D. StoyeおよびW. Freitag（編）、"Paints, Coatings and Solvents"、第２改訂版、Wiley-VCH, Weinheim, New York、１９９８、"14.9 Solvent Groups"、第３２７〜３７３頁、ドイツ特許出願ＤＥ１９９１４８９６Ａ１、第１４欄第２６頁〜第１５欄第４６行目またはドイツ特許出願ＤＥ１９９０８０１８Ａ１、第９頁第３１行目から第８頁第３０行目に詳細に記載されている。補足的にさらにドイツ特許出願ＤＥ１９９０４３１７Ａ１およびＤＥ１９８５５１２５Ａ１を参照のこと。
【００８６】
前記の成分（Ａ）および（Ｂ）ならびに場合により（Ｃ）、（Ｄ）および／または（Ｅ）を含有する本発明による被覆材料は特に本発明によるクリアコートとしてクリアコーティングの製造のために使用することができる。
【００８７】
着色された本発明による被覆材料は、さらに有機および無機、透明および隠蔽性、着色および／または効果を与える、導電性、電磁シールドおよび蛍光性の顔料、充填剤およびナノ粒子からなる群から選択される顔料（Ｆ）を少なくとも１種含有する。
【００８８】
着色された本発明による被覆材料は特に本発明による充填剤、ベースコートおよびソリッドカラーコートとして、本発明によるプライマー・サーフェイサーコーティングまたは耐チッピングプライマー、ベースコーティングおよびソリッドカラーコーティングを製造するために使用される。
【００８９】
隠蔽性でない透明な顔料（Ｆ）、特にナノ粒子（Ｆ）のみを使用する場合、着色した本発明による被覆材料はクリアコートとしても使用することができる。
【００９０】
方法論的に本発明による被覆材料の製造は特別な点はなく、前記の成分を通例かつ公知の混合法および装置、たとえば撹拌反応器、撹拌ミル、押出機、混練機、ウルトラツラックス、インライン溶解機、スタチックミキサー、歯車式分散装置、放圧ノズルおよび／またはマイクロ流動化装置を用いて有利には化学線の排除下で混合および均質化することによって行う。
【００９１】
得られる本発明による被覆材料は通例の有機溶剤を含有する被覆材料、水性の被覆材料、ほぼ、もしくは完全に溶剤および水を含有しない液状の被覆材料（１００％系）、ほぼ、もしくは完全に溶剤および水を含有しない固体の被覆材料（粉体塗料）またはほぼ、もしくは完全に溶剤不含の粉体塗料懸濁液（粉体スラリー）であってもよい。さらにバインダー（Ａ）および架橋剤（Ｃ）が一緒に存在する１成分系、またはバインダー（Ａ）および架橋剤（Ｃ）が適用の直前までそれぞれ別々に存在している２成分系または多成分系であってもよい。
【００９２】
本発明による方法で使用すべきデュアル・キュア被覆材料は方法論的に特別な点はなく、全ての通例かつ公知の、そのつどの被覆材料のために適切な適用方法、たとえば電着塗装、噴霧、スプレー、ナイフ塗布、刷毛塗り、流し塗り、浸漬、散布またはロール塗布を行うことができる。有利にはスプレー塗装法、たとえば圧縮空気スプレー、エアレス−スプレー、高速回転、静電噴霧塗装（ＥＳＴＡ）を、粉末塗料の場合は別として、場合によりホットスプレー法、たとえばホットエアー・ホットスプレーと組み合わせて適用する。
【００９３】
粉体塗料の適用もまた方法論的に特別なところはなく、たとえば通例かつ公知の流動床法によって、たとえばＢＡＳＦ  Ｃｏａｔｉｎｇｓ社の企業誌"Pulverlacke fuer industrielle Anwendungen"、２０００年１月または"Coatings Partner, Pulverlack Spezial"、１／２０００またはRoempp Lexikon Lacke und Druckfarben, Georg Thieme Verlag, Stuttgart, New York、１９９８、第１８７頁および第１８８頁、"Elektrostatisches Pulverspruehen"、"Elektrostatisches Spruehen"および"Elektrostatisches Wirbelbadverfahren"から公知である。
【００９４】
適用の際に、本発明による被覆材料の早すぎる架橋を回避するために、化学線の排除下で作業することが推奨される。
【００９５】
本発明による方法で適用されるデュアル・キュア被覆材料の硬化は一般に一定の静止時間またはフラッシュオフ・タイムの後で行われる。この時間は５ｓ〜２ｈ、有利には１分〜１時間およびとりわけ１〜４５分であってよい。静止時間はたとえば塗膜のレベリングおよび消泡のために、および揮発性成分、たとえば場合により存在する溶剤および水の気化のために役立つ。フラッシュオフは硬化のためにはなお不十分である高めた温度により、および／または低減させた空気湿度により促進することができる。
【００９６】
これらの処置はウェット・オン・ウェット法において硬化すべきではないか、または部分的にのみ硬化すべきである、適用した塗膜、特に電着塗膜、プライマー・サーフェイサー層およびベースコート層を乾燥させるために適用することができる。
【００９７】
熱的な硬化はたとえば気体状、液状および／または固体の熱い媒体、たとえば熱風、加熱油または加熱ローラを使用して、またはマイクロ波照射、赤外光および／または近赤外光（ＮＩＲ）を用いて行う。有利には加熱は循環空気炉中で、またはＩＲランプおよび／またはＮＩＲランプによる照射により行う。化学線による硬化の場合と同様に、熱的な硬化を段階的に行うこともできる。有利には熱による硬化を室温から２００℃までの温度で行う。
【００９８】
有利には化学線、特にＵＶ線による硬化の場合、５００〜４０００、有利には１０００〜２９００、特に有利には１２００〜２８００、とりわけ有利には１３００〜２７００および殊に１４００〜２６００ｍＪ／ｃｍ２の線量を適用する。
【００９９】
化学線による硬化のために、通例かつ公知の照射源および光学的な補助手段を適用する。適切な放射源の例はＶＩＳＩＴ社のフラッシュランプ、水銀高圧もしくは低圧蒸気ランプであり、これらは４０５ｎｍまでの放射窓を開くために場合により鉛でドープされていてもよく、または電子線源である。これらの配置は原則として公知であり、かつ材料および方法パラメータの性質に適合させることができる。複雑な形状の部品、たとえば自動車の車体のために考えられるような形状の部品の場合、直接照射されない範囲（影部分）、たとえば中空、溝およびその他の構造的に条件付けられるアンダーカットは、中空またはエッジの照射のための自動移動装置と接続されたポイント照射、小面積照射またはラウンド照射によって硬化させることができる。
【０１００】
これらの硬化法の装置および条件はたとえばR. Holmes、U.V. and E.B. Curing Formulations for Printing Inks, Coatings and Paints, SITA Technology, Academic Press, London, United Kingdom、１９８４年またはドイツ特許出願ＤＥ１９８１８７３５Ａ１、第１０欄第３１行目から第１１欄第１６行目に記載されている。
【０１０１】
その際、硬化を段階的に行う、つまり化学線による複数の照射により行うことができる。これは交互に行う、つまりたとえばＵＶ線と電子線とを用いて交互に硬化させることにより行うこともできる。
【０１０２】
熱硬化および化学線による硬化は同時に、または順番に適用することができる。両方の硬化法を順番に適用する場合、たとえば熱硬化により開始し、かつ化学線による照射により硬化を終了することができる。別の場合には、化学線により硬化を開始し、かつ化学線により終了することが有利な場合もあることが判明した。
【０１０３】
化学線による硬化は有利には、オゾンの形成を回避するために不活性ガス下で実施する。純粋な不活性ガスの代わりに酸素を低減した大気を使用することもできる。
【０１０４】
「酸素を低減した」とは、大気における酸素の含有率が空気の酸素含有率（２０．９５体積％）よりも少ないことを意味する。有利には酸素を低減した大気の最大の含有率は１８体積％、好ましくは１６体積％、特に有利には１４体積％、ことに有利には１０体積％およびとりわけ６．０体積％である。有利には酸素の最小含有率は０．１体積％、有利には０．５体積％、特に有利には１．０体積％、とりわけ有利には１．５体積％および殊に２．０体積％である。
【０１０５】
酸素を低減した大気は異なった方法で準備することができる。たとえば相応する気体混合物を製造し、かつ加圧ビン中で使用可能にすることができる。有利には、少なくとも１種の不活性ガスをそのつど必要とされる量で、硬化すべきデュアル・キュア層（２）の表面に存在するエアクッションに導入することにより低減する。該当する表面に存在する大気の酸素含有率は、元素の酸素を測定するための通例かつ公知の方法および装置によって連続的に測定し、かつ場合により自動的に所望の値に調節することができる。
【０１０６】
不活性ガスとは、適用される硬化条件下で化学線により分解しない、硬化を妨げない、かつ／または本発明による被覆材料と反応しないガスであると理解する。有利には窒素、二酸化炭素、ヘリウム、ネオンまたはアルゴン、特に窒素および／または二酸化炭素を使用する。
【０１０７】
前記の適用および硬化の方法および装置は、複層のクリアコーティングおよび着色および／または効果を与える複層コーティングを製造するための本発明による被覆材料と一緒に適用される、本発明によらない被覆材料、たとえば電着塗料、プライマー・サーフェイサーまたはベースコートにおいても使用することができる。
【０１０８】
適切な電着塗料ならびにウェット・オン・ウェット法の例は、日本の特許出願１９７５−１４２５０１（特開昭５２−０６５５３４Ａ２、Chemical Abstracts Referat、第８７：１３７４２７）または特許文献および特許出願ＵＳ４，３７５，４９８Ａ１、ＵＳ４，５３７，９２６Ａ１、ＵＳ４，７６１，２１２Ａ１、ＥＰ０５２９３３５Ａ１、ＤＥ４１２５４５９Ａ１、ＥＰ０５９５１８６Ａ１、ＥＰ００７４６３４Ａ１、ＥＰ０５０５４４５Ａ１、ＤＥ４２３５７７８Ａ１、ＥＰ０６４６４２０Ａ１、ＥＰ０６３９６６０Ａ１、ＥＰ０８１７６４８Ａ１、ＤＥ１９５１２０１７Ｃ１、ＥＰ０１９２１１３Ａ２、ＤＥ４１２６４７６Ａ１またはＷＯ９８／０７７９４に記載されている。
【０１０９】
耐チッピングプライマーまたは機能層ともよばれる適切なサーフェイサー、特に水性サーフェイサーは特許文献および特許出願ＵＳ４，５３７，９２６Ａ１、ＥＰ０５２９３３５Ａ１、ＥＰ０５９５１８６Ａ１、ＥＰ０６３９６６０Ａ１、ＤＥ４４３８５０４Ａ１、ＤＥ４３３７９６１Ａ１、ＷＯ８９／１０３８７、ＵＳ４，４５０，２００Ａ１、ＵＳ４，６１４，６８３Ａ１またはＷＯ４９０／２６８２７から公知である。
【０１１０】
適切なベースコート、特に水性ベースコートは特許出願ＥＰ００８９４９７Ａ１、ＥＰ０２５６５４０Ａ１、ＥＰ０２６０４４７Ａ１、ＥＰ０２９７５７６Ａ１、ＷＯ９６／１２７４７、ＥＰ０５２３６１０Ａ１、ＥＰ０２２８００３Ａ１、ＥＰ０３９７８０６Ａ１、ＥＰ０５７４４１７Ａ１、ＥＰ０５３１５１０Ａ１、ＥＰ０５８１２１１Ａ１、ＥＰ０７０８７８８Ａ１、ＥＰ０５９３４５４Ａ１、ＤＥ−Ａ４３２８０９２Ａ１、ＥＰ０２９９１４８Ａ１、ＥＰ０３９４７３７Ａ１、ＥＰ０５９０４８４Ａ１、ＥＰ０２３４３６２Ａ１、ＥＰ０２３４３６１Ａ１、ＥＰ０５４３８１７Ａ１、ＷＯ９５／１４７２１、ＥＰ０５２１９２８Ａ１、ＥＰ０５２２４２０Ａ１、ＥＰ０５２２４１９Ａ１、ＥＰ０６４９８６５Ａ１、ＥＰ０５３６７１２Ａ１、ＥＰ０５９６４６０Ａ１、ＥＰ０５９６４６１Ａ１、ＥＰ０５８４８１８Ａ１、ＥＰ０６６９３５６Ａ１、ＥＰ０６３４４３１Ａ１、ＥＰ０６７８５３６Ａ１、ＥＰ０３５４２６１Ａ１、ＥＰ０４２４７０５Ａ１、ＷＯ９７／４９７４５、ＷＯ９７／４９７４７、ＥＰ０４０１５６５Ａ１またはＥＰ０８１７６８４、第５欄、第３１行目〜４５行目から公知である。
【０１１１】
得られる本発明による被覆材料、特に本発明による単層もしくは複層の、着色および／または効果を与えるコーティングおよびクリアコーティングは容易に製造することができ、かつ優れた光学的特性を有し、かつ極めて高いオーバーベーキング安定性、光安定性、耐薬品性、耐水性、耐結露性、耐候性、耐変色性および耐食性を有する。特に本発明による被覆材料は濁りおよび不均一性を有していない。該被覆材料は極めて良好なリフロー挙動および高い硬度で優れた耐すり傷性を有する。
【０１１２】
有利には本発明による被覆および本発明によらない被覆の膜厚は通常適用される範囲である：
電着コーティング：
有利には１０〜６０、好ましくは１５〜５０および特に１５〜４０μｍ；
サーフェイサーコーティング：
有利には２０〜１５０、好ましくは２５〜１００および特に３０〜８０μｍ；
ベースコーティング：
有利には５〜３０、好ましくは７．５〜２５および特に１０〜２０μｍ；
ソリッドカラーコーティング：
有利には１０〜６０、好ましくは１５〜５０および特に１５〜４０μｍ；
クリアコーティング：
有利には１０〜１００、好ましくは１５〜８０および特に２０〜７０μｍ。
【０１１３】
本発明による被覆材料のもう１つの利点は、複雑な形状の立体的な支持体、たとえば車体、ラジエータまたは電気巻線形製品の影部分でも、影部分の化学線による最適な、特に完全な露光を行わなくても、その応用技術的な特性プロフィールが少なくとも影部分以外の被覆の特性プロフィールに匹敵することである。このことにより影部分に存在する被覆は、たとえば製造ラインにおいて被覆した車体に自動車の別の部材を導入する際の機械的および／または化学的作用によってもはや容易に損傷されることはない。
【０１１４】
しかし特に本発明による被覆は優れたぬれ性により優れており、このことにより大きな面積の補修用コーティングおよび二重コーティングを問題なく施与することができ、その際、予め前記の物理的、機械的および／または化学的処理を実施する必要はない。その際、本発明によるクリアコートを本発明によるクリアコーティングまたは本発明によらない、もしくは本発明によるベースコーティング上に、および本発明によるクリアコーティングを本発明によるクリアコーティング上に塗布することができる。同様に本発明によるソリッドカラーコーティングを本発明によるソリッドカラーコーティングにより被覆することができる。必要な場合には、プライマー・サーフェイサーもまた補修用コーティングまたは二重コーティングに導入することもできる。別の組合せの可能性は当業者に公知であり、かつ詳細に説明する必要はない。
【０１１５】
補修用コーティングまたは二重コーティングのために使用される本発明による被覆材料および本発明によらない被覆材料は、必ずしもオリジナルコーティングと物質的に同一であるか、またはほぼ同一である必要はない。重要なことは、該被覆材料および該被覆材料から製造される被覆が、たとえば補修用コーティングまたは一方では二重コーティングおよび他方ではオリジナルコーティングとの間でシェードの違いを生じることがないような応用技術的特性プロフィールを有することである。
【０１１６】
デュアル硬化の後で得られる補修用コーティングおよび二重コーティングはオリジナルコーティング上に極めて強く付着し、かつ結露水による負荷の後でも剥離せず、かつその際、オリジナルコーティングと同様の有利な特性を有する。
【０１１７】
あるいはまた本発明による被覆材料は、本発明による接着層およびシールを製造するための接着剤およびシーラントとして使用することもでき、かつ金属、プラスチック、ガラス、木材、テキスタイル、皮革、天然石および人工石、コンクリート、セメントまたはこれらの材料の積層体からなる、下塗りした支持体または下塗りしていない支持体の被覆、接着および／または封止のために使用することができる。
【０１１８】
従って本発明による被覆材料、接着剤、シーラントは、自動車車体およびその部材、屋内および屋外領域での自動車、屋内および屋外領域での建築物、ドア、窓および家具を塗装、接着および封止するため、ならびに小部品、コイル、コンテナ、包装材、電子工学部品および白色の物品を工業用コーティングの範囲で塗装、接着および封止するために極めて効果的に使用することができる。
【０１１９】
支持体は下塗りされていてもよい。
【０１２０】
プラスチックの場合、プライマーとして通例かつ公知のプライマー層または付着層を適用することができるか、またはプラスチック表面が火炎処理または反応性の化合物、たとえばフッ素によりエッチングされていてもよい。
【０１２１】
導電性の支持体、特に金属の場合、Roempp Lexikon Lacke und Druckfarben, Georg Thieme Verlag, Stuttgart, New York, 1998、"Primer"、第４７３頁、"Wash Primer"、第６１８頁または"Fertigungsbeschichtung"、第２３０頁に記載されているようなプライマーを下塗りとして使用することができる。
【０１２２】
アルミニウムをベースとする導電性の支持体の場合、プライマーとして有利にはアノード酸化により得られる酸化アルミニウム層を使用する。
【０１２３】
本発明による被覆、接着層およびシールの優れた応用技術的特性に基づいて、ここで被覆、接着および／または封止されている支持体は、特に長期間使用することができ、かつ従って適用者にとって経済的であり、環境に優しく、かつ技術的に特に貴重である。
【０１２４】
実施例および比較例
製造例１
熱硬化性バインダーの製造
撹拌機、モノマー混合物および開始剤溶液のための２つの滴下漏斗、窒素導入管、温度計、加熱装置および還流冷却器を備えた適切な反応器中で、１５８〜１７２℃の沸点範囲を有する芳香族炭化水素のフラクション６５０質量部を秤量した。溶剤を１４０℃に加熱した。その後、エチルヘキシルアクリレート６５２質量部、２−ヒドロキシエチルメタクリレート３８３質量部、スチレン１４３質量部、４−ヒドロキシブチルアクリレート２１２質量部およびアクリル酸２１質量部からなるモノマー混合物を４時間以内に、および芳香族溶剤１１３質量部およびｔ−ブチルペルエチルヘキサノエート１１３質量部からなる開始剤溶液を４．５時間以内に均質に受け器に計量供給した。モノマー混合物および開始剤溶液の供給と共に同時に開始した。開始剤供給の終了後、得られる反応混合物をさらに２時間、撹拌下で１４０℃に加熱し、かつ引き続き冷却した。得られるメタクリレートコポリマー（Ａ）の溶液を、１−メトキシプロピルアセテート−２、ブチルグリコールアセテートおよびブチルアセテートからなる混合物により希釈した。得られる溶液は循環空気炉（１時間／１３０℃）中および酸価１５ｍｇＫＯＨ／ｇ固体で測定して６５質量％の固体含有率を有していた。
【０１２５】
例１および比較例Ｖ１およびＶ２
本発明によるクリアコート（例１）および本発明によらないデュアル・キュア・クリアコート（比較例Ｖ１およびＶ２）の製造
デュアル・キュア・クリアコート１、Ｖ１およびＶ２を表に記載されている成分を記載の順序で混合し、かつ得られる混合物を均質化することにより製造した。
【０１２６】
【表２】
2005500427.tif 000004
【０１２７】
【表３】
2005500427.tif 000005
【０１２８】
例２および比較例Ｖ３およびＶ４
本発明による複層コーティング（例２）および本発明によらない複層コーティング（比較例Ｖ３およびＶ４）の製造
例２のために例１のクリアコートを使用した。
【０１２９】
比較試験３のために比較試験Ｖ１のクリアコートを使用した。
【０１３０】
比較試験４のために比較試験Ｖ２のクリアコートを使用した。
【０１３１】
複層コーティング２、Ｖ３およびＶ４を製造するためにスチールパネルを順次、カソード電着させ、かつ１７０℃で２０分間焼き付けた電着コーティングにより乾燥膜厚１８〜２２μｍで被覆した。引き続きスチールパネルをＢＡＳＦ  Ｃｏａｔｉｎｇｓ社から市販の、通常、プラスチック支持体のための使用される２成分水性サーフェイサーにより被覆した。得られるサーフェイサー層を９０℃で３０分間焼き付け、３５〜４０μｍの乾燥膜厚が得られた。その後、ＢＡＳＦ  Ｃｏａｔｉｎｇｓ社から市販の黒色の水性ベースコートを膜厚１２〜１５μｍで塗布し、その後、得られた水性ベースコート層を８０℃で１０分間、フラッシュオフした。引き続き、クリアコートを膜厚４０〜４５μｍで重力式カップを有するスプレーガンを使用して空気圧により十文字に塗布した。水性ベースコート層およびクリアコート層の硬化は室温で５分間、８０℃で１０分間行い、次いで線量１５００ｍＪ／ｃｍ２のＵＶ光により照射し、かつ最後に１４０℃で２０分硬化させた。
【０１３２】
複層コーティング２、Ｖ３およびＶ４は、光沢、硬度および耐引掻性に関して極めて良好な特性プロフィールを有していた。
【０１３３】
これらは極めて光沢があり、かつＤＩＮ６７５３０による光沢値（２０゜）は９０であった。微小進入硬度(micropenetration hardness)（ビッカースの角錐形ダイアモンド圧子を用いるＦｉｓｃｈｅｒｓｃｏｐｅ  １００Ｖで２５．６ｍＮでの普遍的な硬度）は１３７〜１３９であった。
【０１３４】
耐引掻性をサンド試験(sand test)（ドイツ特許出願ＤＥ１９８３９４５３Ａ１、第９頁第１〜６３行目を参照のこと）により前記の試験板を用いて評価した。光沢値（２０゜）の損失は１０単位であった。
【０１３５】
さらにブラシ試験(brush test)（ドイツ特許出願ＤＥ１９８３９４５３Ａ１、第９頁、第１７〜６３行目を参照のこと）により前記の試験板を用いて評価した。光沢値（２０゜）の損失は４単位であった。
【０１３６】
当業者に公知のＭＢ勾配炉試験(MB gradient oven test)において、本発明による複層コーティングの最初の損傷は、硫酸により５３℃の温度から初めて生じ、かつ樹木樹脂により５５℃から初めて現れた。耐食性もまた優れていた。
【０１３７】
複層コーティング２およびＶ３は、極めて良好なレベリングおよびクレーター(popping mark)を有していない欠陥のない表面を有していた。複層コーティングＶ４はその表面にピンホールおよびその他のレベリングの障害を有していた。
【０１３８】
中間層付着は極めて良好であった（ＤＩＮ  ＥＮ  ＩＳＯ２４０９：ＧＴ０−１によるごばん目試験）。
【０１３９】
しかし顕著な相違は、一方では本発明による複層コーティング２とその補修用コーティング、および他方では本発明によらない複層コーティングＶ３およびＶ４とその補修用コーティングとの間の付着の際に、ならびに次の構成：
−  ベースコーティング（オリジナル）／クリアコーティング（オリジナル）／ベースコーティング（補修用）／クリアコーティング（補修用）（＝二重コーティング）
ならびに次の構成：
−  ベースコーティング（オリジナル）／クリアコーティング（オリジナル）／クリアコーティング（補修用）（＝クリアコート補修）
の際に、オリジナルコーティングのクリアコーティングを補修用コーティングの適用前に研磨しなかった場合に生じた。
【０１４０】
第２表は、試験板を５日間老化させた後のＤＩＮ  ＥＮ  ＩＳＯ２４０９によるごばん目試験の結果の概要を示す。ごばん目試験による付着を次のとおりに評価した：
ＧＴ０−１＝良好、剥離はないか、またはごくわずかである（切断端部において小さな剥離）
ＧＴ２    ＝やや良好、わずかな剥離、部材の約１５％、
ＧＴ３−４＝不良、比較的大きな剥離面、部材の約３５％、
ＧＴ５    ＝完全な剥離。
【０１４１】
【表４】
2005500427.tif 000006
【０１４２】
ａ）測定不可能、オーバーコートは不可能であった。というのも、補修用クリアコートがオリジナルクリアコーティングを濡らさないからである。
【国際公開パンフレット】
2005500427.tif 000007
2005500427.tif 000008
2005500427.tif 000009
2005500427.tif 000010
2005500427.tif 000011
2005500427.tif 000012
2005500427.tif 000013
2005500427.tif 000014
2005500427.tif 000015
2005500427.tif 000016
2005500427.tif 000017
2005500427.tif 000018
2005500427.tif 000019
2005500427.tif 000020
2005500427.tif 000021
2005500427.tif 000022
2005500427.tif 000023
2005500427.tif 000024
2005500427.tif 000025
2005500427.tif 000026
2005500427.tif 000027
2005500427.tif 000028
2005500427.tif 000029
2005500427.tif 000030
2005500427.tif 000031
2005500427.tif 000032
2005500427.tif 000033
2005500427.tif 000034
2005500427.tif 000035
2005500427.tif 000036
2005500427.tif 000037
2005500427.tif 000038
2005500427.tif 000039
2005500427.tif 000040
2005500427.tif 000041
2005500427.tif 000042
2005500427.tif 000043
2005500427.tif 000044
2005500427.tif 000045
2005500427.tif 000046
2005500427.tif 000047
2005500427.tif 000048
2005500427.tif 000049
2005500427.tif 000050
2005500427.tif 000051
2005500427.tif 000052
2005500427.tif 000053
2005500427.tif 000054
2005500427.tif 000055
2005500427.tif 000056
2005500427.tif 000057
2005500427.tif 000058
2005500427.tif 000059
2005500427.tif 000060
2005500427.tif 000061
2005500427.tif 000062
【国際調査報告】
2005500427.tif 000063
2005500427.tif 000064
2005500427.tif 000065
2005500427.tif 000066
2005500427.tif 000067
2005500427.tif 000068
2005500427.tif 000069
2005500427.tif 000070